(57)【特許請求の範囲】
【請求項１】
半導体素子の接着に用いられるシリコーン接着剤であって、
（Ａ）２５℃における粘度が１００Ｐａ・ｓ以下である付加反応硬化型シリコーン樹脂組成物、
（Ｂ）平均粒子径が０．１μｍ以上、１μｍ未満の熱伝導性充填剤、及び
（Ｃ）沸点が２５０℃以上、３５０℃未満の溶剤、
を含むものであり、前記（Ｂ）成分の配合量が前記（Ａ）成分１００質量部に対して１００〜５００質量部であり、前記（Ｃ）成分の配合量が前記（Ａ）成分１００質量部に対して５〜２０質量部であり、硬化前の前記シリコーン接着剤の２５℃における粘度が５〜１００Ｐａ・ｓのものであることを特徴とするシリコーン接着剤。
【請求項２】
前記（Ａ）成分が、１５０℃で３時間の加熱により得られる硬化物のＪＩＳ  Ｋ  ６２５３に規定のタイプＤ硬度が３０度以上のものであることを特徴とする請求項１に記載のシリコーン接着剤。
【請求項３】
前記（Ａ）成分が、
（ａ）ケイ素原子に結合したアルケニル基を一分子中に２個以上有し、２５℃における粘度が１，０００ｍＰａ・ｓ以下であるオルガノポリシロキサン、
（ｂ）下記平均組成式（１）で表され、ケイ素原子に結合したアルケニル基を一分子中に１個以上有し、２５℃における粘度が１，０００Ｐａ・ｓ以上の液体又は固体であるオルガノポリシロキサン；前記（ａ）成分と前記（ｂ）成分の合計１００質量部に対して前記（ｂ）成分が６０〜９０質量部となる量、
（Ｒ１Ｒ２２ＳｉＯ１／２）ｍ（Ｒ１Ｒ２ＳｉＯ２／２）ｎ（Ｒ２２ＳｉＯ２／２）ｐ（Ｒ１ＳｉＯ３／２）ｑ（ＳｉＲ２（ＯＲ３）ＳｉＯ２／２）ｒ（ＳｉＯ４／２）ｓ      （１）
（式中、Ｒ１はアルケニル基であってもよい１価の炭化水素基であり、Ｒ２はアルケニル基を含まない１価の炭化水素基、かつ全Ｒ２の８０％以上はメチル基であり、Ｒ３は水素原子又はアルキル基であり、ｍ、ｎ、ｐ、ｑ、ｒ、及びｓは、ｍ≧０、ｎ≧０、ｐ≧０、ｑ≧０、ｒ≧０、ｓ≧０、かつｍ＋ｎ＞０、ｑ＋ｒ＋ｓ＞０、ｍ＋ｎ＋ｐ＋ｑ＋ｒ＋ｓ＝１を満たす数である。）
（ｃ）下記一般式（２）で表され、ケイ素原子に結合した水素原子を一分子中に２個以上有し、２５℃における粘度が１，０００ｍＰａ・ｓ以下であるオルガノハイドロジェンポリシロキサン；前記（ａ）成分及び前記（ｂ）成分中のケイ素原子結合アルケニル基の合計に対して前記（ｃ）成分中のケイ素原子に結合した水素原子が０．５〜５．０モル倍となる量、
Ｒ４ａＨｂＳｉＯ（４−ａ−ｂ）／２      （２）
（式中、Ｒ４はアルケニル基を除く１価の炭化水素基であり、かつ全Ｒ４の５０％以上はメチル基であり、ａ及びｂは、０．７≦ａ≦２．１、０．００１≦ｂ≦１．０、かつ０．８≦ａ＋ｂ≦３．０を満たす正数である。）、及び
（ｄ）白金族金属系触媒；有効量、
を含有するものであることを特徴とする請求項１又は請求項２に記載のシリコーン接着剤。
【請求項４】
前記（Ｂ）成分として、酸化亜鉛及びアルミナから選ばれる１種又は２種以上の熱伝導性充填剤を含むものであることを特徴とする請求項１から請求項３のいずれか一項に記載のシリコーン接着剤。
【請求項５】
前記（Ｃ）成分として、炭化水素系の溶剤を含むものであることを特徴とする請求項１から請求項４のいずれか一項に記載のシリコーン接着剤。
【発明の詳細な説明】
【技術分野】
【０００１】
本発明は、半導体素子の接着に用いられるシリコーン接着剤に関する。
【背景技術】
【０００２】
従来、ＬＥＤ発光素子（チップ）の固定用ダイボンド材（接着剤）にはエポキシレジンが使用されてきたが、青色や白色のＬＥＤ発光素子を固定したダイボンド材は長期使用により経時的に黄変し、エポキシ封止材と同様にダイボンド材が光を吸収することにより輝度低下を招いている（特許文献１）。
【０００３】
現在、モジュールとしてのＬＥＤを利用する発光装置の耐久性に対する要求はさらに高まり、ＬＥＤ封止材がシリコーン系に代わってきているが、ダイボンド材にも封止材と同様に耐久性が求められている。
加えて、ＬＥＤの発光効率は発光素子が高温になると低下する傾向にあるため、ダイボンド材に対して放熱性の向上がさらに求められている。
【０００４】
また、ダイボンド材を用いたＬＥＤ発光素子の基板への接着方法としては、ダイボンド材を目皿上に薄膜状とし、スタンピングによりＬＥＤ発光素子を設置する基板に転写する転写法が広く用いられている。このため、ダイボンド材には上述の性能に加えて、転写法によって接着を行う際の作業性が良好であることが求められている。
【先行技術文献】
【特許文献】
【０００５】
【特許文献１】特開２００６−３４２２００号公報
【発明の概要】
【発明が解決しようとする課題】
【０００６】
本発明は、上記事情に鑑みなされたもので、基板への転写法における作業性が良好であり、接着力が高く、耐久性に優れ、チップから発生した熱を効果的に放熱できる硬化物を与えるシリコーン接着剤を提供することを目的とする。
【課題を解決するための手段】
【０００７】
上記課題を解決するために、本発明では、
半導体素子の接着に用いられるシリコーン接着剤であって、
（Ａ）２５℃における粘度が１００Ｐａ・ｓ以下である付加反応硬化型シリコーン樹脂組成物、
（Ｂ）平均粒子径が０．１μｍ以上、１μｍ未満の熱伝導性充填剤、及び
（Ｃ）沸点が２５０℃以上、３５０℃未満の溶剤、
を含むものであり、前記（Ｂ）成分の配合量が前記（Ａ）成分１００質量部に対して１００〜５００質量部であり、前記（Ｃ）成分の配合量が前記（Ａ）成分１００質量部に対して５〜２０質量部であり、硬化前の前記シリコーン接着剤の２５℃における粘度が５〜１００Ｐａ・ｓのものであるシリコーン接着剤を提供する。
【０００８】
このようなシリコーン接着剤であれば、基板への転写法における作業性が良好であり、接着力が高く、耐久性に優れ、チップから発生した熱を効果的に放熱できる硬化物を与えるシリコーン接着剤となる。
【０００９】
またこのとき、前記（Ａ）成分が、１５０℃で３時間の加熱により得られる硬化物のＪＩＳ  Ｋ  ６２５３に規定のタイプＤ硬度が３０度以上のものであることが好ましい。
【００１０】
このような（Ａ）成分であれば、ＬＥＤ素子を接着した後、ワイヤーボンド工程においても接続性が安定する。
【００１１】
またこのとき、前記（Ａ）成分が、
（ａ）ケイ素原子に結合したアルケニル基を一分子中に２個以上有し、２５℃における粘度が１，０００ｍＰａ・ｓ以下であるオルガノポリシロキサン、
（ｂ）下記平均組成式（１）で表され、ケイ素原子に結合したアルケニル基を一分子中に１個以上有し、２５℃における粘度が１，０００Ｐａ・ｓ以上の液体又は固体であるオルガノポリシロキサン；前記（ａ）成分と前記（ｂ）成分の合計１００質量部に対して前記（ｂ）成分が６０〜９０質量部となる量、
（Ｒ１Ｒ２２ＳｉＯ１／２）ｍ（Ｒ１Ｒ２ＳｉＯ２／２）ｎ（Ｒ２２ＳｉＯ２／２）ｐ（Ｒ１ＳｉＯ３／２）ｑ（ＳｉＲ２（ＯＲ３）ＳｉＯ２／２）ｒ（ＳｉＯ４／２）ｓ      （１）
（式中、Ｒ１はアルケニル基であってもよい１価の炭化水素基であり、Ｒ２はアルケニル基を含まない１価の炭化水素基、かつ全Ｒ２の８０％以上はメチル基であり、Ｒ３は水素原子又はアルキル基であり、ｍ、ｎ、ｐ、ｑ、ｒ、及びｓは、ｍ≧０、ｎ≧０、ｐ≧０、ｑ≧０、ｒ≧０、ｓ≧０、かつｍ＋ｎ＞０、ｑ＋ｒ＋ｓ＞０、ｍ＋ｎ＋ｐ＋ｑ＋ｒ＋ｓ＝１を満たす数である。）
（ｃ）下記一般式（２）で表され、ケイ素原子に結合した水素原子を一分子中に２個以上有し、２５℃における粘度が１，０００ｍＰａ・ｓ以下であるオルガノハイドロジェンポリシロキサン；前記（ａ）成分及び前記（ｂ）成分中のケイ素原子結合アルケニル基の合計に対して前記（ｃ）成分中のケイ素原子に結合した水素原子が０．５〜５．０モル倍となる量、
Ｒ４ａＨｂＳｉＯ（４−ａ−ｂ）／２      （２）
（式中、Ｒ４はアルケニル基を除く１価の炭化水素基であり、かつ全Ｒ４の５０％以上はメチル基であり、ａ及びｂは、０．７≦ａ≦２．１、０．００１≦ｂ≦１．０、かつ０．８≦ａ＋ｂ≦３．０を満たす正数である。）、及び
（ｄ）白金族金属系触媒；有効量、
を含有するものであることが好ましい。
【００１２】
このような（Ａ）成分であれば、より透明性が高く、低応力で高硬度の硬化物を与えるシリコーン接着剤となる。
【００１３】
またこのとき、前記（Ｂ）成分として、酸化亜鉛及びアルミナから選ばれる１種又は２種以上の熱伝導性充填剤を含むものであることが好ましい。
【００１４】
このような（Ｂ）成分であれば、より放熱性が良好な硬化物を与えるシリコーン接着剤となる。
【００１５】
またこのとき、前記（Ｃ）成分として、炭化水素系の溶剤を含むものであることが好ましい。
【００１６】
このような（Ｃ）成分であれば、より作業性が良好なシリコーン接着剤となる。
【発明の効果】
【００１７】
以上のように、本発明のシリコーン接着剤であれば、基板への転写法における作業性が良好であり、接着力が高く、耐久性に優れ、チップから発生した熱を効果的に放熱でき、透明性が高く、低応力で高硬度の硬化物を与えるシリコーン接着剤となる。
【発明を実施するための形態】
【００１８】
上述のように、基板への転写法における作業性が良好であり、接着力が高く、耐久性に優れ、チップから発生した熱を効果的に放熱できる硬化物を与えるシリコーン接着剤の開発が求められていた。
【００１９】
本発明者らは、上記課題について鋭意検討を重ねた結果、特定の粘度のシリコーン樹脂組成物に、特定の粒径の熱伝導性充填剤と特定の沸点の溶剤を添加したシリコーン接着剤であれば、上記課題を達成できることを見出し、本発明を完成させた。
【００２０】
即ち、本発明は、半導体素子の接着に用いられるシリコーン接着剤であって、
（Ａ）２５℃における粘度が１００Ｐａ・ｓ以下である付加反応硬化型シリコーン樹脂組成物、
（Ｂ）平均粒子径が０．１μｍ以上、１μｍ未満の熱伝導性充填剤、及び
（Ｃ）沸点が２５０℃以上、３５０℃未満の溶剤、
を含むものであり、前記（Ｂ）成分の配合量が前記（Ａ）成分１００質量部に対して１００〜５００質量部であり、前記（Ｃ）成分の配合量が前記（Ａ）成分１００質量部に対して５〜２０質量部であり、硬化前の前記シリコーン接着剤の２５℃における粘度が５〜１００Ｐａ・ｓのものであるシリコーン接着剤である。
【００２１】
以下、本発明について詳細に説明するが、本発明はこれらに限定されるものではない。
なお、本発明において、「タイプＤ硬度」とはＪＩＳ  Ｋ  ６２５３に規定のデュロメータＤタイプを用いて測定された硬さを意味する。また、粘度は特記しない限り２５℃においてＢＨ型回転粘度計（ローターＮｏ．７、２０ｒｐｍ）の回転粘度計により測定した値である。また、Ｖｉはビニル基を、Ｍｅはメチル基を示す。
【００２２】
［（Ａ）成分］
（Ａ）成分は、２５℃における粘度が１００Ｐａ・ｓ以下の付加反応硬化型シリコーン樹脂組成物である。
（Ａ）成分の粘度としては、１〜１００Ｐａ・ｓが好ましく、より好ましくは１〜１０Ｐａ・ｓである。粘度が１００Ｐａ・ｓを超えるとシリコーン接着剤の粘度が高くなり、転写法における作業性が悪化する。
【００２３】
また（Ａ）成分は、１５０℃で３時間の加熱により得られる硬化物のＪＩＳ  Ｋ  ６２５３に規定のタイプＤ硬度が３０度以上のものであることが好ましく、より好ましくは３０〜９０度、さらに好ましくは４０〜９０度である。
このような硬度であれば、ＬＥＤ素子を接着した後、ワイヤーボンド工程においても接続性が安定するため好ましい。
【００２４】
（Ａ）成分の付加反応硬化型シリコーン樹脂組成物は、通常、ケイ素原子に結合したアルケニル基を有するオルガノポリシロキサンからなる主剤と、ケイ素原子に結合した水素原子（ＳｉＨ結合）を有するオルガノハイドロジェンポリシロキサンからなる架橋剤と、白金族金属系触媒からなる反応触媒とを含むものである。
【００２５】
このような（Ａ）成分としては、
（ａ）ケイ素原子に結合したアルケニル基を一分子中に２個以上有し、２５℃における粘度が１，０００ｍＰａ・ｓ以下であるオルガノポリシロキサン、
（ｂ）下記平均組成式（１）で表され、ケイ素原子に結合したアルケニル基を一分子中に１個以上有し、２５℃における粘度が１，０００Ｐａ・ｓ以上の液体又は固体であるオルガノポリシロキサン；前記（ａ）成分と前記（ｂ）成分の合計１００質量部に対して前記（ｂ）成分が６０〜９０質量部となる量、
（Ｒ１Ｒ２２ＳｉＯ１／２）ｍ（Ｒ１Ｒ２ＳｉＯ２／２）ｎ（Ｒ２２ＳｉＯ２／２）ｐ（Ｒ１ＳｉＯ３／２）ｑ（ＳｉＲ２（ＯＲ３）ＳｉＯ２／２）ｒ（ＳｉＯ４／２）ｓ      （１）
（式中、Ｒ１はアルケニル基であってもよい１価の炭化水素基であり、Ｒ２はアルケニル基を含まない１価の炭化水素基、かつ全Ｒ２の８０％以上はメチル基であり、Ｒ３は水素原子又はアルキル基であり、ｍ、ｎ、ｐ、ｑ、ｒ、及びｓは、ｍ≧０、ｎ≧０、ｐ≧０、ｑ≧０、ｒ≧０、ｓ≧０、かつｍ＋ｎ＞０、ｑ＋ｒ＋ｓ＞０、ｍ＋ｎ＋ｐ＋ｑ＋ｒ＋ｓ＝１を満たす数である。）
（ｃ）下記一般式（２）で表され、ケイ素原子に結合した水素原子を一分子中に２個以上有し、２５℃における粘度が１，０００ｍＰａ・ｓ以下であるオルガノハイドロジェンポリシロキサン；前記（ａ）成分及び前記（ｂ）成分中のケイ素原子結合アルケニル基の合計に対して前記（ｃ）成分中のケイ素原子に結合した水素原子が０．５〜５．０モル倍となる量、
Ｒ４ａＨｂＳｉＯ（４−ａ−ｂ）／２      （２）
（式中、Ｒ４はアルケニル基を除く１価の炭化水素基であり、かつ全Ｒ４の５０％以上はメチル基であり、ａ及びｂは、０．７≦ａ≦２．１、０．００１≦ｂ≦１．０、かつ０．８≦ａ＋ｂ≦３．０を満たす正数である。）、及び
（ｄ）白金族金属系触媒；有効量、
を含有するものが好ましい。
【００２６】
−（ａ）成分−
（ａ）成分は、（Ａ）成分のシリコーン樹脂組成物において硬化後の応力緩和をもたらす成分である。この（ａ）成分は、ケイ素原子に結合したアルケニル基を一分子中に２個以上有し、２５℃における粘度が１，０００ｍＰａ・ｓ以下であるオルガノポリシロキサンであり、通常、主鎖がジオルガノシロキサン単位の繰り返しからなり、分子鎖両末端がトリオルガノシロキシ基で封鎖された、直鎖状のオルガノポリシロキサンである。
【００２７】
このような（ａ）成分としては、具体的には、
ＶｉＲ２ＳｉＯ（ＳｉＲ２Ｏ）ｙＳｉＲ２Ｖｉ
ＶｉＲ２ＳｉＯ（ＳｉＲＶｉＯ）ｘ（ＳｉＲ２Ｏ）ｙＳｉＲ２Ｖｉ
Ｖｉ２ＲＳｉＯ（ＳｉＲ２Ｏ）ｙＳｉＲＶｉ２
Ｖｉ３ＳｉＯ（ＳｉＲ２Ｏ）ｙＳｉＶｉ３
Ｖｉ２ＲＳｉＯ（ＳｉＲＶｉＯ）ｘ（ＳｉＲ２Ｏ）ｙＳｉＲＶｉ２
Ｖｉ３ＳｉＯ（ＳｉＲＶｉＯ）ｘ（ＳｉＲ２Ｏ）ｙＳｉＶｉ３
Ｒ３ＳｉＯ（ＳｉＲＶｉＯ）ｘ（ＳｉＲ２Ｏ）ｙＳｉＲ３
（式中、Ｒは脂肪族不飽和基及びアリール基のいずれも含まない一価の炭化水素基で、好ましくは炭素原子数１０以下のものを示す。ｘは０〜５の整数であり、ｙは０〜２００の整数である。）
で表されるオルガノポリシロキサンが例示される。耐光性、耐熱性の観点から、Ｒはメチル基であることが好ましい。
【００２８】
（ａ）成分のさらに具体的な例としては、
ＶｉＭｅ２ＳｉＯ（Ｍｅ２ＳｉＯ）２０ＳｉＭｅ２Ｖｉ
ＶｉＭｅ２ＳｉＯ（Ｍｅ２ＳｉＯ）９０ＳｉＭｅ２Ｖｉ
ＶｉＭｅ２ＳｉＯ（ＭｅＶｉＳｉＯ）１（Ｍｅ２ＳｉＯ）１９ＳｉＭｅ２Ｖｉ
Ｍｅ３ＳｉＯ（ＭｅＶｉＳｉＯ）２（Ｍｅ２ＳｉＯ）１８ＳｉＭｅ３
が挙げられる。
【００２９】
（ａ）成分の粘度は、２５℃において１，０００ｍＰａ・ｓ以下であり、好ましくは７００ｍＰａ・ｓ以下（通常１０〜７００ｍＰａ・ｓ）、さらに好ましくは２０〜２００ｍＰａ・ｓである。粘度が１，０００ｍＰａ・ｓ以下であれば、本発明のシリコーン接着剤を硬化して得られる硬化物の架橋密度が十分であり、高硬度の硬化物が得られる。
【００３０】
また、（ａ）成分は一種単独で用いても二種以上を併用してもよい。
【００３１】
−（ｂ）成分−
（ｂ）成分は、（Ａ）成分のシリコーン樹脂組成物の無色透明性を維持したまま、補強性を得るための成分であり、具体的には、下記平均組成式（１）で表され、ケイ素原子に結合したアルケニル基を一分子中に１個以上有し、２５℃における粘度が１，０００Ｐａ・ｓ以上の液体又は固体であるオルガノポリシロキサンである。
（Ｒ１Ｒ２２ＳｉＯ１／２）ｍ（Ｒ１Ｒ２ＳｉＯ２／２）ｎ（Ｒ２２ＳｉＯ２／２）ｐ（Ｒ１ＳｉＯ３／２）ｑ（ＳｉＲ２（ＯＲ３）ＳｉＯ２／２）ｒ（ＳｉＯ４／２）ｓ      （１）
（式中、Ｒ１はアルケニル基であってもよい１価の炭化水素基であり、Ｒ２はアルケニル基を含まない１価の炭化水素基、かつ全Ｒ２の８０％以上はメチル基であり、Ｒ３は水素原子又はアルキル基であり、ｍ、ｎ、ｐ、ｑ、ｒ、及びｓは、ｍ≧０、ｎ≧０、ｐ≧０、ｑ≧０、ｒ≧０、ｓ≧０、かつｍ＋ｎ＞０、ｑ＋ｒ＋ｓ＞０、ｍ＋ｎ＋ｐ＋ｑ＋ｒ＋ｓ＝１を満たす数である。）
【００３２】
平均組成式（１）中、Ｒ１はアルケニル基であってもよい１価の炭化水素基であり、Ｒ１がアルケニル基である場合、アルケニル基としては、入手のしやすさ、価格の面よりビニル基が好ましい。アルケニル基の量は、（ｂ）成分の固形分に対して０．０１〜１ｍｏｌ／１００ｇの範囲であることが好ましく、０．０５〜０．５ｍｏｌ／１００ｇであることがより好ましい。
【００３３】
アルケニル基の量が０．０１ｍｏｌ／１００ｇ以上であれば、本成分が架橋に充分に取り込まれるため、結果として高硬度の硬化物を与えるシリコーン接着剤を得ることができる。また、アルケニル基の量が１ｍｏｌ／１００ｇ以下であれば、系内のアルケニル基が多くなりすぎないため、以下に説明する架橋剤（（ｃ）成分）の添加量が低いレベルであっても、架橋が充分に進行し所要の硬度の硬化物が得られ、また架橋剤を増加させても、本成分の濃度が低すぎないため、得られる硬化物が脆くなることを抑制できる。
【００３４】
Ｒ１がアルケニル基ではない場合、Ｒ１としては例えば、置換又は非置換の、炭素原子数が通常１〜１２、好ましくは１〜１０の一価炭化水素基が挙げられる。この置換又は非置換の一価炭化水素基としては、例えば、メチル基、エチル基、プロピル基、ブチル基、ペンチル基、ヘキシル基、ヘプチル基等のアルキル基；シクロヘキシル基等のシクロアルキル基；フェニル基、トリル基、キシリル基、ナフチル基等のアリール基；ベンジル基、フェネチル基等のアラルキル基；これらの基の水素原子の一部又は全部が塩素原子、フッ素原子、臭素原子等のハロゲン原子で置換された、クロロメチル基、３−クロロプロピル基、３，３，３−トリフロロプロピル基等のハロゲン化アルキル基等が挙げられ、好ましくはアルキル基であり、より好ましくはメチル基である。
【００３５】
平均組成式（１）中、Ｒ２はアルケニル基を含まない１価の炭化水素基であり、このようなＲ２としては、上記のＲ１がアルケニル基ではない場合と同様のものが挙げられ、好ましくはアルキル基であり、より好ましくはメチル基である。
また、全Ｒ２の８０％以上はメチル基であり、メチル基の割合が９０〜１００％であれば好ましく、９８〜１００％であればさらに好ましい。メチル基の割合が全Ｒ２の８０％以上であれば、上述の（ａ）成分との相溶性が良好であり、高透明性の硬化物が得られる。
【００３６】
平均組成式（１）中、Ｒ３は水素原子又はアルキル基であり、好ましくは水素原子又はメチル基である。
【００３７】
平均組成式（１）中、ｍ、ｎ、ｐ、ｑ、ｒ、及びｓは、ｍ≧０、ｎ≧０、ｐ≧０、ｑ≧０、ｒ≧０、ｓ≧０、かつｍ＋ｎ＞０、ｑ＋ｒ＋ｓ＞０、ｍ＋ｎ＋ｐ＋ｑ＋ｒ＋ｓ＝１を満たす数であり、ｍは０〜０．６５、ｎは０〜０．５、ｐは０〜０．５、ｑは０〜０．８、ｒは０〜０．８、ｓは０〜０．６であることが好ましく、ｍ＋ｎは０．１〜０．８、ｑ＋ｒ＋ｓは０．１〜０．８であることが好ましい。
【００３８】
（ｂ）成分の粘度は、２５℃において１，０００Ｐａ・ｓ以上であり、好ましくは１０，０００Ｐａ・ｓ以上又は固体である。粘度が１，０００Ｐａ・ｓ以上であれば、（Ａ）成分の粘度が低くなりすぎないため好ましい。
【００３９】
（ｂ）成分の（ａ）成分に対する比率も（Ａ）成分においては重要なファクターであり、（ａ）成分と（ｂ）成分の合計１００質量部に対して（ｂ）成分が６０〜９０質量部であることが好ましく、７０〜８０質量部であることがより好ましい。（ｂ）成分を６０質量部以上とすることで、所要の硬さを得ることができ、また９０質量部以下とすることで、得られるシリコーン樹脂組成物の硬化物が極端に脆くなることを抑制できるため、結果として本発明のシリコーン接着剤が、ＬＥＤ素子のダイボンド材の用途により適したものとなる。
【００４０】
また、（ｂ）成分は一種単独で用いても二種以上を併用してもよい。
【００４１】
−（ｃ）成分−
（ｃ）成分は、上述の（ａ）成分及び（ｂ）成分中に含まれるアルケニル基とヒドロシリル化反応により反応して架橋させる架橋剤となる成分であり、具体的には、下記一般式（２）で表され、ケイ素原子に結合した水素原子（ＳｉＨ基）を一分子中に２個以上有し、２５℃における粘度が１，０００ｍＰａ・ｓ以下であるオルガノハイドロジェンポリシロキサンである。
Ｒ４ａＨｂＳｉＯ（４−ａ−ｂ）／２      （２）
（式中、Ｒ４はアルケニル基を除く１価の炭化水素基であり、かつ全Ｒ４の５０％以上はメチル基であり、ａ及びｂは、０．７≦ａ≦２．１、０．００１≦ｂ≦１．０、かつ０．８≦ａ＋ｂ≦３．０を満たす正数である。）
【００４２】
一般式（２）中、Ｒ４はアルケニル基を除く１価の炭化水素基であり、このようなＲ４としては、炭素原子数１〜１０、特に１〜８のものが好ましく、例えば、メチル基、エチル基、プロピル基、イソプロピル基、ブチル基、イソブチル基、ｔｅｒｔ−ブチル基、ペンチル基、ネオペンチル基、ヘキシル基、シクロヘキシル基、オクチル基、ノニル基、デシル基等のアルキル基；フェニル基、トリル基、キシリル基、ナフチル基等のアリール基；ベンジル基、フェニルエチル基、フェニルプロピル基等のアラルキル基等が挙げられるが、特にメチル基又はフェニル基が好ましい。
【００４３】
一般式（２）中、ａ及びｂは、０．７≦ａ≦２．１、０．００１≦ｂ≦１．０、かつ０．８≦ａ＋ｂ≦３．０を満たす正数であり、ａは１．０〜２．０、ｂは０．０１〜１．０であることが好ましく、ａ＋ｂは１．１〜２．６であることが好ましい。
【００４４】
また、（ｃ）成分は、ＳｉＨ基を一分子中に２個以上（通常２〜２００個）有するものであり、好ましくは３個以上（例えば３〜１００個）、より好ましくは４〜５０個程度のＳｉＨ基を含有するものである。これらのＳｉＨ基は、分子鎖末端、分子鎖途中のいずれに位置してもよく、またこの両方に位置するものであってもよい。また、このオルガノハイドロジェンポリシロキサンの分子構造は直鎖状、環状、分岐状、三次元網状構造のいずれであってもよいが、一分子中のケイ素原子の数（又は重合度）は通常２〜２００個、好ましくは３〜１００個、より好ましくは４〜５０個程度が望ましい。
【００４５】
このような（ｃ）成分としては、例えば、１，１，３，３−テトラメチルジシロキサン、１，３，５，７−テトラメチルシクロテトラシロキサン、トリス（ハイドロジェンジメチルシロキシ）メチルシラン、トリス（ハイドロジェンジメチルシロキシ）フェニルシラン、メチルハイドロジェンシクロポリシロキサン、メチルハイドロジェンシロキサン・ジメチルシロキサン環状共重合体、両末端トリメチルシロキシ基封鎖メチルハイドロジェンポリシロキサン、両末端トリメチルシロキシ基封鎖ジメチルシロキサン・メチルハイドロジェンシロキサン共重合体、両末端ジメチルハイドロジェンシロキシ基封鎖ジメチルポリシロキサン、両末端ジメチルハイドロジェンシロキシ基封鎖メチルハイドロジェンポリシロキサン、両末端ジメチルハイドロジェンシロキシ基封鎖ジメチルシロキサン・メチルハイドロジェンシロキサン共重合体、両末端トリメチルシロキシ基封鎖メチルハイドロジェンシロキサン・ジフェニルシロキサン共重合体、両末端トリメチルシロキシ基封鎖メチルハイドロジェンシロキサン・ジフェニルシロキサン・ジメチルシロキサン共重合体、両末端トリメチルシロキシ基封鎖メチルハイドロジェンシロキサン・メチルフェニルシロキサン・ジメチルシロキサン共重合体、両末端ジメチルハイドロジェンシロキシ基封鎖メチルハイドロジェンシロキサン・ジメチルシロキサン・ジフェニルシロキサン共重合体、両末端ジメチルハイドロジェンシロキシ基封鎖メチルハイドロジェンシロキサン・ジメチルシロキサン・メチルフェニルシロキサン共重合体、（ＣＨ３）２ＨＳｉＯ１／２単位と（ＣＨ３）３ＳｉＯ１／２単位とＳｉＯ４／２単位とからなる共重合体、（ＣＨ３）２ＨＳｉＯ１／２単位とＳｉＯ４／２単位とからなる共重合体、（ＣＨ３）２ＨＳｉＯ１／２単位とＳｉＯ４／２単位と（Ｃ６Ｈ５）３ＳｉＯ１／２単位とからなる共重合体や、上記各例示化合物においてメチル基の一部又は全部がフェニル基で置換されたもの等が挙げられる。
【００４６】
（ｃ）成分のさらに具体的な例としては、
Ｍｅ３ＳｉＯ（ＭｅＨＳｉＯ）ｚＳｉＭｅ３
（式中、ｚは２〜１００、好ましくは２〜２０の整数である。）、及び
【化１】
0006001523.tif 000002
で表される環状シロキサンが例示される。
【００４７】
（ｃ）成分の粘度は、２５℃において１，０００ｍＰａ・ｓ以下であり、好ましくは０．５〜１，０００ｍＰａ・ｓ、さらに好ましくは２〜２００ｍＰａ・ｓである。粘度が１，０００ｍＰａ・ｓ以下であれば、本発明のシリコーン接着剤を硬化して得られる硬化物の架橋密度が十分であり、高硬度の硬化物が得られる。
【００４８】
（ｃ）成分の配合量は、架橋のバランスの観点から、（ａ）成分及び（ｂ）成分中のケイ素原子結合アルケニル基の合計に対して（ｃ）成分中のケイ素原子に結合した水素原子（ＳｉＨ基）が０．５〜５．０モル倍となる量であり、好ましくは０．７〜３．０モル倍となる量である。このような配合量であれば、十分に架橋され高硬度の硬化物が得られる。
【００４９】
また、（ｃ）成分は一種単独で用いても二種以上を併用してもよい。
【００５０】
−（ｄ）成分−
（ｄ）成分は（ａ）成分及び（ｂ）成分と（ｃ）成分とのヒドロシリル化反応を促進する反応触媒で、有効量の白金族金属系触媒である。
【００５１】
この白金族金属系触媒としては、ヒドロシリル化反応触媒として公知のものが全て使用できる。例えば、白金黒、ロジウム、パラジウム等の白金族金属単体；Ｈ２ＰｔＣｌ４・ｋＨ２Ｏ、Ｈ２ＰｔＣｌ６・ｋＨ２Ｏ、ＮａＨＰｔＣｌ６・ｋＨ２Ｏ、ＫＨＰｔＣｌ６・ｋＨ２Ｏ、Ｎａ２ＰｔＣｌ６・ｋＨ２Ｏ、Ｋ２ＰｔＣｌ４・ｋＨ２Ｏ、ＰｔＣｌ４・ｋＨ２Ｏ、ＰｔＣｌ２、Ｎａ２ＨＰｔＣｌ４・ｋＨ２Ｏ（式中、ｋは０〜６の整数であり、好ましくは０又は６である。）等の塩化白金、塩化白金酸、及び塩化白金酸塩；アルコール変性塩化白金酸（米国特許第３，２２０，９７２号明細書参照）；塩化白金酸とオレフィンとのコンプレックス（米国特許第３，１５９，６０１号明細書、同第３，１５９，６６２号明細書、同第３，７７５，４５２号明細書参照）；白金黒、パラジウム等の白金族金属をアルミナ、シリカ、カーボン等の担体に担持させたもの；ロジウム−オレフィンコンプレックス；クロロトリス（トリフェニルフォスフィン）ロジウム（ウィルキンソン触媒）；塩化白金、塩化白金酸又は塩化白金酸塩とビニル基含有シロキサン、特にビニル基含有環状シロキサンとのコンプレックス等が挙げられる。これらの中で、好ましいものとして、相溶性の観点及び塩素不純物の観点から、塩化白金酸をシリコーン変性したものが挙げられ、具体的には例えば塩化白金酸をテトラメチルビニルジシロキサンで変性した白金触媒が挙げられる。添加量は、白金原子にして（Ａ）成分中、重量換算で１〜５００ｐｐｍ、好ましくは３〜１００ｐｐｍ、より好ましくは５〜４０ｐｐｍである。
【００５２】
また、（ｄ）成分は一種単独で用いても二種以上を併用してもよい。
【００５３】
上述の（ａ）成分、（ｂ）成分、（ｃ）成分、及び（ｄ）成分を混合して、本発明のシリコーン接着剤に用いられる（Ａ）成分の付加反応硬化型シリコーン樹脂組成物とすることができる。
【００５４】
［（Ｂ）成分］
（Ｂ）成分は、得られるシリコーン接着剤に熱伝導性（放熱性）を付与するための充填剤であり、平均粒子径が０．１μｍ以上、１μｍ未満の熱伝導性充填剤である。
熱伝導性充填剤としては、酸化亜鉛、アルミナ、窒化ホウ素、窒化アルミニウム等があるが、熱伝導性、耐湿性、平均粒子径の観点から酸化亜鉛及びアルミナが好ましい。
また、（Ｂ）成分は一種単独で用いても二種以上を併用してもよい。
【００５５】
また、発光素子からの熱を効率良く放熱するためには特定の平均粒径を有することが必要である。熱伝導性充填剤の平均粒子径は、放熱性の点から、０．１μｍ以上、１μｍ未満であることが必要であり、０．１〜０．９μｍが好ましく、０．３〜０．９μｍがより好ましい。平均粒子径が１μｍ以上の場合、接着剤厚みが厚くなり、接着させる発光素子から発生する熱の放熱特性が悪化する。一方、平均粒子径が０．１μｍ未満の場合は組成物の粘度が高くなり、転写性が悪化する。
【００５６】
（Ｂ）成分の配合量は、（Ａ）成分１００質量部に対して、１００〜５００質量部であり、好ましくは１５０〜３５０質量部である。（Ｂ）成分の配合量が５００質量部を超えると、得られるシリコーン接着剤の粘度が高くなりすぎて糸引き性が現れ、転写法（スタンピング法）による接着剤の塗布が困難となる。また、（Ｂ）成分の配合量が１００質量部未満だと、十分な放熱性が得られない。
【００５７】
［（Ｃ）成分］
（Ｃ）成分は、（Ａ）成分と（Ｂ）成分からなる組成物に流動性を付与するための希釈溶剤であり、沸点が２５０℃以上、３５０℃未満の溶剤である。
（Ａ）成分に対して十分な熱伝導性を付与するために（Ｂ）成分を充填した場合、（Ａ）成分と（Ｂ）成分からなる組成物は流動性の無い半固体状となり、転写法に適用することは困難である。（Ｃ）成分を併用することにより組成物は流動性となり、転写法に適用することが可能となる。
【００５８】
このような（Ｃ）成分としては、沸点が２５０℃以上、３５０℃未満であり、（Ａ）成分を溶解する溶剤であれば特に制限されないが、溶解性に優れた炭化水素系溶剤が好ましい。
【００５９】
転写法においては、接着剤を目皿上に薄膜状とし、スタンピングによりＬＥＤ素子を設置する基板に転写するが、接着剤は転写工程中に安定した粘度である必要がある。沸点が２５０℃未満の溶剤を用いた場合は、使用中に粘度が上昇するため安定した量の転写ができない、又は硬化物中にボイドが発生するなどの問題が発生する。また、沸点が３５０℃以上の溶剤を使用した場合は、硬化物中に溶剤が残存してしまうためＬＥＤの信頼性に悪影響を及ぼす可能性がある。
【００６０】
（Ｃ）成分の配合量は、（Ａ）成分１００質量部に対して５〜２０質量部であり、好ましくは５〜１５質量部である。配合量が５質量部未満だと、接着剤が高粘度となり転写工程で糸引きが発生する問題がある。また、配合量が２０質量部を超えると転写量が減少し、接着性が悪化する場合がある。
【００６１】
［その他の添加剤］
本発明のシリコーン接着剤には、必要に応じて、以下に例示するようなものを添加してもよい。粘度調整剤としてシリコーン系無官能オイル；接着性向上を目的としたカーボンファンクショナルシラン、エポキシ基・ＳｉＨ基・ＳｉＶｉ基・アルコキシ基などで変性された（一種又は複数種の基で変性されてもよい）シリコーン化合物；並びに硬化速度を制御する成分、例えばテトラメチルテトラビニルシクロシロキサン、エチニルシクロヘキサノールに代表されるアセチレンアルコール化合物、トリアリルイソシナヌレートやその変性品、また、耐熱耐久性を上げるために、ヒンダードアミンや酸化防止剤、重合禁止剤等を添加してもよい。
【００６２】
上述の（Ａ）成分、（Ｂ）成分、（Ｃ）成分、及び必要に応じてその他の添加剤を混合して本発明のシリコーン接着剤を得ることができる。
なお、転写法における作業性を良好とするため、本発明のシリコーン接着剤の粘度は、２５℃において５〜１００Ｐａ・ｓとする必要があり、好ましくは２０〜５０Ｐａ・ｓである。
【００６３】
また、本発明のシリコーン接着剤の硬化条件は特に制限されないが、例えば１２０〜１８０℃、６０〜１８０分の条件とすることが好ましい。
【００６４】
本発明のシリコーン接着剤が適用される半導体素子としては、例えば発光ダイオード（ＬＥＤ）チップが挙げられる。
【００６５】
以上のように、本発明のシリコーン接着剤であれば、基板への転写法における作業性が良好であり、接着力が高く、耐久性に優れ、チップから発生した熱を効果的に放熱でき、透明性が高く、低応力で高硬度の硬化物を与えるシリコーン接着剤となる。
【実施例】
【００６６】
以下、合成例、実施例、及び比較例を用いて本発明を具体的に説明するが、本発明はこれらに限定されるものではない。
【００６７】
（合成例）
（１）両末端がビニル基で封鎖された２５℃における粘度が７０ｍＰａ・ｓである直鎖状のジメチルポリシロキサン（ａ１）と、Ｍｅ３ＳｉＯ１／２、ＶｉＭｅ２ＳｉＯ１／２、及びＳｉＯ４／２単位で構成され、ＳｉＯ４／２に対してＭｅ３ＳｉＯ１／２及びＶｉＭｅ２ＳｉＯ１／２のモル比が０．８で、固形分に対するビニル基量が０．０８５ｍｏｌ／１００ｇであるシリコーンレジン（ｂ１）のトルエン溶液と、上記一般式（２）：Ｒ４ａＨｂＳｉＯ（４−ａ−ｂ）／２において、Ｒ４がメチル基、ａ＝１．４４、ｂ＝０．７８であり、両末端がトリメチルシロキシ基で封鎖された、２５℃における粘度が７．５ｍＰａ・ｓのメチルハイドロジェンシロキサン（ｃ１）を、有効成分換算にて質量比で（ａ１）：（ｂ１）：（ｃ１）＝２５：７５：１０の割合で混合した。この混合物から１２０℃で１０ｍｍＨｇ以下の減圧下でトルエンを除去し、室温で粘ちょうな液体を得た。
【００６８】
（２）この液体１００質量部に、テトラメチルテトラビニルテトラシクロシロキサン３質量部、及び以下の構造式で示されるエポキシ基含有シロキサン化合物５質量部
【化２】
0006001523.tif 000003
を混合し、粘度が５Ｐａ・ｓの透明液体を得た（シリコーンベース１、組成物中の総アルケニル基に対する総ＳｉＨ基のモル比は１．６５）。
【００６９】
（３）さらに、シリコーンベース１  １００質量部に塩化白金酸から誘導した、テトラメチルビニルジシロキサンを配位子として有する白金触媒（ｄ１）を白金原子換算でシリコーン分に対し１０ｐｐｍ添加し、これを均一に混合し、得られた組成物を１５０℃で３時間加熱した。得られた硬化物のタイプＤ硬度は５０であった。
【００７０】
（実施例１）
上述の合成例と同様にして得られたシリコーンベース１  １００質量部に、平均粒子径０．３μｍの粉砕状の酸化亜鉛（三井金属鉱業（株）製、酸化亜鉛２種）（Ｂ１）２３０質量部、塩化白金酸から誘導した、テトラメチルビニルジシロキサンを配位子として有する白金触媒（ｄ１）を白金原子換算でシリコーン分に対し１０ｐｐｍ添加し、これを均一に混合し、続いて、沸点２７５〜３３０℃の炭化水素系溶剤（ＴＯＴＡＬ社製、ＨＹＤＲＯＳＥＡＬ  Ｇ３Ｈ）（Ｃ１）１３．３質量部を添加し、これを均一に混合して粘度が２８Ｐａ・ｓの白色ペーストを得た。
【００７１】
（実施例２）
上述の合成例と同様にして得られたシリコーンベース１  １００質量部に、実施例１で用いたものと同じ酸化亜鉛（Ｂ１）２３０質量部、実施例１で用いたものと同じ白金触媒（ｄ１）を白金原子換算でシリコーン分に対し１０ｐｐｍ添加し、これを均一に混合し、続いて、実施例１で用いたものと同じ炭化水素系溶剤（Ｃ１）７．９質量部を添加し、これを均一に混合して粘度が４２Ｐａ・ｓの白色ペーストを得た。
【００７２】
（実施例３）
上述の合成例と同様にして得られたシリコーンベース１  １００質量部に、平均粒子径０．７μｍの真球状アルミナ（アドマテックス社製、ＡＯ−８０２）（Ｂ２）２００質量部、実施例１で用いたものと同じ白金触媒（ｄ１）を白金原子換算でシリコーン分に対し１０ｐｐｍ添加し、これを均一に混合し、続いて、沸点２５０〜３３０℃の炭化水素系溶剤（ＴＯＴＡＬ社製、ＨＹＤＲＯＳＥＡＬ  Ｇ２５０Ｈ）（Ｃ２）１１．５質量部を添加し、これを均一に混合して粘度が２９．５Ｐａ・ｓの白色ペーストを得た。
【００７３】
（実施例４）
上述の合成例と同様にして得られたシリコーンベース１  １００質量部に、平均粒子径０．９μｍの真球状アルミナ（昭和電工社製、ＡＬ−４７−１）（Ｂ３）３３０質量部、実施例１で用いたものと同じ白金触媒（ｄ１）を白金原子換算でシリコーン分に対し１０ｐｐｍ添加し、これを均一に混合し、続いて、実施例３で用いたものと同じ炭化水素系溶剤（Ｃ２）１１．５質量部を添加し、これを均一に混合して粘度が５０Ｐａ・ｓの白色ペーストを得た。
【００７４】
（比較例１）
（Ｂ）成分である酸化亜鉛（Ｂ１）の代わりに、一次粒子径７ｎｍのヒュームドシリカ（株式会社トクヤマ製、ＲＥＯＬＯＳＩＬ  ＤＭ−３０）４．６質量部を用い、（Ｃ）成分である炭化水素系溶剤（Ｃ１）を添加しなかった以外は実施例１と同様にして、粘度が５０Ｐａ・ｓの乳白色半透明ペーストを得た。
【００７５】
（比較例２）
（Ｃ）成分である炭化水素系溶剤（Ｃ１）を添加しなかった以外は実施例１と同様にして、流動性の無い半固体状の組成物を得た。
【００７６】
（比較例３）
（Ｃ）成分である炭化水素系溶剤（Ｃ２）の代わりに、沸点６９℃のｎ−ヘキサンを使用した以外は実施例３と同様にして、粘度が２９．０Ｐａ・ｓの白色ペーストを得た。
【００７７】
（比較例４）
（Ｃ）成分である炭化水素系溶剤（Ｃ２）の代わりに、沸点３５０℃以上の炭化水素溶剤（ＴＯＴＡＬ社製ＧＥＭＳＥＡＬ１２０）を使用した以外は実施例３と同様にして、粘度が３２．０Ｐａ・ｓの白色ペーストを得た。
【００７８】
上述のようにして調製した白色ペーストについて、以下のような試験を行った。試験の結果を表１に示す。
［硬化物の硬さ］
各実施例及び各比較例において得られたペーストを用いて、１５０℃で３時間加熱した。得られた硬化物のタイプＤ硬度は、ＪＩＳ  Ｋ  ６２５３に準拠して測定した。
［熱伝導率］
細線加熱法（ホットワイヤー法、京都電子工業製、迅速熱伝導率計ＱＴＭ−５００）により測定した。
［転写性］
ダイボンダー（ＡＳＭ社製、ＡＤ−８３０）を用いて、ＳＭＤ５０５０パッケージ（Ｉ−ＣＨＩＵＮ  ＰＲＥＣＩＳＩＯＮ  ＩＮＤＵＳＴＲＹ  Ｃｏ．，社製、樹脂ＰＰＡ）の銀メッキ電極部に対して、スタンピングにより定量転写し、その上に光半導体素子（ＳｅｍｉＬＥＤ社製、ＥＶ−Ｂ３５Ａ、３５ｍｉｌ）を搭載した際の作業性について評価した。
［接着力］
転写性の評価試験で作製したパッケージを１５０℃のオーブンに投入し、３時間加熱し、接着剤を硬化した。ボンドテスター（Ｄａｇｅ社製、Ｓｅｒｉｅｓ４０００）を用いてダイシェア強度の測定を行った。
［高温通電後の接着力］
接着力評価で作製したパッケージを高温下（８５℃）で３５０ｍＡ通電、１，０００時間後、ダイシェア強度の測定を行った。
【００７９】
【表１】
0006001523.tif 000004
【００８０】
表１に示されるように、（Ａ）成分の付加反応硬化型シリコーン樹脂組成物に加えて、（Ｂ）成分の熱伝導性充填剤及び（Ｃ）成分の溶剤を含む実施例１〜４では、接着剤の転写性（作業性）が良好であり、硬化後には接着力、硬さ、熱伝導率（放熱性）に優れた硬化物が得られた。
一方、（Ｂ）成分、（Ｃ）成分をどちらも含まない比較例１では、硬化物に十分な放熱性が得られず、また硬さも実施例１〜４に比べて劣っていた。また、（Ｂ）成分を含み（Ｃ）成分を含まない比較例２では、混合物が流動性の無い半固体状のものとなり、転写法に用いることができなかった。また、（Ｃ）成分の代わりに沸点の低い溶剤を用いた比較例３では、転写工程中に粘度が上昇し、糸引きが発生したため転写を行えなかった。また、（Ｃ）成分の代わりに沸点の高い溶剤を用いた比較例４では、硬さが不十分であり接着力が低かった。
【００８１】
以上のように、本発明のシリコーン接着剤であれば、基板への転写法における作業性が良好であり、接着力が高く、耐久性に優れ、チップから発生した熱を効果的に放熱できる硬化物を与えるシリコーン接着剤となる。
【００８２】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。